КОМПОЗИЦИИ, СОДЕРЖАЩИЕ КАТИОНЫ ПОЛИГИДРОКСИОКСОАЛЮМИНИЯ, И ИХ ИЗГОТОВЛЕНИЕ

27
27
27
1. Композиция, содержащая катионы полигидроксиоксоалюминия, обнаруживаемые при 76 м.д. методом спектроскопии ЯМР AL, которые наблюдаются в спектре ЯМР AL в относительном количестве, превышающем количество любых других катионов полигидроксиоксоалюминия, обнаруживаемых методом спектроскопии ЯМР AL.
27
27
27
2. Композиция по п. 1, в которой частицы катионов полигидроксиоксоалюминия, обнаруживаемых при 76 м.д. методом спектроскопии ЯМР AL, наблюдаются в спектре ЯМР AL в относительном количестве, которое составляет, по меньшей мере, 50, 55, 60, 65, 70, 75, 80, 85, 90, 95, 96, 97, 98, 99, 99,5, 99,9, 99,99 или 99,999% всех частиц катионов полигидроксиоксоалюминия, обнаруживаемых методом спектроскопии ЯМР AL.
3. Композиция по п. 1, дополнительно включающая буфер, в которой молярное соотношение буфера и алюминия составляет, по меньшей мере, 0,1:1 или необязательно от 0,1:1 до 3:1.
4. Композиция по п. 3, в которой буфер представляет собой, по меньшей мере, один буфер, выбранный из аминокислоты, бетаина и четвертичного аммониевого соединения.
5. Композиция по п. 4, в которой буфер представляет собой аминокислоту, и молярное соотношение аминокислоты и алюминия составляет, по меньшей мере, 0,1; необязательно аминокислота представляет собой глицин.
6. Композиция по п. 1, причем данная композиция дополнительно содержит цирконий.
7. Композиция по п. 6, в которой молярное соотношение алюминия и циркония составляет от 5:1 до 10:1.
27
8. Способ получения катионов полигидроксиоксоалюминия, обнаруживаемых при 76 м.д. методом спектроскопии ЯМР AL, включающий:
нагревание водного раствора, содержащего i) первую соль алюминия, содержащую катионы полигидроксиоксоалюминия Al30, ii) неорганическую соль и iii) буфер, причем данный буфер представляет собой, по меньшей мере, одно соединение из аминокислоты, бетаина и четвертичного аммониевого соединения, и молярное соотношение буфера и алюминия составляет, по меньшей мере, 0,1:1, причем нагревание осуществляют одним из следующих способов:
27
a) при температуре от 100°C до 250°C в изохорическом реакторе или в условиях гидротермальной реакции в течение времени, достаточного для образования частиц катионов полигидроксиоксоалюминия, обнаруживаемых при 76 м.д. методом спектроскопии ЯМР AL; или
b) при 100°C с обратным холодильником в течение приблизительно 10 суток или более, необязательно приблизительно 30 суток или более.
27
30
9. Способ получения катионов полигидроксиоксоалюминия, обнаруживаемых при 76 м.д. методом спектроскопии ЯМР AL, включающий выдерживание водного раствора, содержащего i) катионы полигидроксиоксоалюминия Al, ii) неорганическую соль и iii) буфер, причем данный буфер представляет собой, по меньшей мере, одно соединение из аминокислоты, бетаина и четвертичного
27
27
27
аммониевого соединения, и молярное соотношение буфера и алюминия составляет, по меньшей мере, 0,1:1, при температуре от 15°C до 60°C в течение периода времени, достаточного, чтобы катионы полигидроксиоксоалюминия, обнаруживаемые при 76 м.д. методом спектроскопии ЯМР AL, наблюдались в спектре ЯМР AL в относительном количестве, превышающем количество любых других катионов полигидроксиоксоалюминия, обнаруживаемых методом спектроскопии ЯМР AL.
10. Способ по п. 9, в котором выдерживание осуществляют в течение, по меньшей мере, 6 месяцев, необязательно, по меньшей мере, одного года.
11. Способ по п. 8 или 9, в котором неорганическая соль представляет собой, по меньшей мере, одну хлоридную соль, в качестве которой выбирают хлорид кальция, хлорид стронция, хлорид бария, хлорид магния, хлорид олова(II) и хлорид иттрия.
12. Способ по п. 8 или 9, в котором буфер представляет собой глицин.
13. Способ по п. 8 или 9, в котором неорганическая соль представляет собой хлорид кальция, и буфер представляет собой глицин.
14. Способ по п. 8, в котором нагревание в изохорическом реакторе или в условиях гидротермальной реакции осуществляют одним из следующих способов:
i) при 100°C в течение приблизительно 5 суток,
ii) при 120°C в течение приблизительно 12 часов, или
iii) при 150°C в течение приблизительно 20 минут.
15. Способ по п. 8 или 9, в котором композиция дополнительно включает цирконий.
2
2
16. Способ по п. 15, в котором соединение циркония представляет собой простую соль Zr, ZrOCl·8HO или оксогексамерную октааминоциркониевую кислоту.
27
27
17. Применение стадии нагревания для превращения частиц катионов полигидроксиоксоалюминия Al30, обнаруживаемых методом спектроскопии ЯМР AL в водном растворе соли алюминия, в частицы катионов полигидроксиоксоалюминия, обнаруживаемых при 76 м.д. методом спектроскопии ЯМР AL, причем стадию нагревания осуществляют одним из следующих способов:
27
a) при температуре от 100°C до 250°C в изохорическом реакторе или в условиях гидротермальной реакции в течение времени, достаточного для образования частиц катионов полигидроксиоксоалюминия, обнаруживаемых при 76 м.д. методом спектроскопии ЯМР AL; или
b) при 100°C с обратным холодильником в течение приблизительно 10 суток или более, необязательно приблизительно 30 суток или более.
18. Применение по п. 17, в котором водный раствор соли алюминия i) имеет молярное соотношение алюминия и хлорида, составляющее от 0,3:1 до 3:1; ii) содержит неорганическую соль и iii) содержит буфер, причем буфер представляет собой, по меньшей мере, одно соединение из аминокислоты, бетаина и четвертичного аммониевого соединения, молярное соотношение буфера и алюминия составляет, по меньшей мере, 0,1:1, и молярное соотношение OH:Al составляет не более чем 2,6:1 или необязательно 2:1 до 2,6:1.
19. Применение по п. 18, в котором буфер представляет собой глицин.
20. Применение по любому из пп. 17-19, в котором молярное соотношение OH:Al обеспечивают путем введения в водный раствор соли алюминия неорганического основания, включающего, по меньшей мере, одно соединение, в качестве которого выбирают гидроксид кальция, гидроксид магния, гидроксид стронция, гидроксид бария, гидроксид олова(II), гидроксид иттрия, оксид кальция, оксид магния, оксид стронция, оксид бария, оксид олова(II), оксид иттрия, карбонат кальция, карбонат магния, карбонат стронция, карбонат бария, карбонат олова(II) и карбонат иттрия.
21. Применение по п. 20, в котором неорганическое основание представляет собой гидроксид кальция.
22. Применение по любому из пп. 17-19, в котором молярное соотношение OH:Al составляет от 2:1 до 2,5:1 или необязательно от 2,3:1 до 2,5:1.
23. Применение по любому из пп. 17-19, в котором соль алюминия представляет собой соединение на основе хлорида алюминия, выбранное из трихлорида алюминия, хлоргексагидрата алюминия, дихлоргидрата алюминия и монохлоргидрата алюминия.
24. Композиция, полученная по способу по любому из пп. 8-16 или по применению по любому из пп. 17-23.